(57)【要約】【課題】接着層の硬化後にボイドの発生を抑えることができる積層シートを提供する。【解決手段】本発明に係る積層シートは、半導体素子に接着層側から積層されて用いられる積層シートであり、金属材と、接着層とを備え、前記金属材の表面上に、前記接着層が配置されており、前記接着層は、硬化性化合物と、硬化剤と、硬化促進剤と、無機フィラーとを含み、前記硬化促進剤は、イミダゾール化合物と亜リン酸化合物との双方を含む。【選択図】図１
2017186483.tif 000002
【特許請求の範囲】
【請求項１】
半導体素子に接着層側から積層されて用いられる積層シートであり、
金属材と、接着層とを備え、
前記金属材の表面上に、前記接着層が配置されており、
前記接着層は、硬化性化合物と、硬化剤と、硬化促進剤と、無機フィラーとを含み、
前記硬化促進剤は、イミダゾール化合物と亜リン酸化合物との双方を含む、積層シート。
【請求項２】
前記金属材の厚みが２００μｍ以下であり、
前記接着層の厚みが４０μｍ以下である、請求項１に記載の積層シート。
【請求項３】
前記金属材の材料が、銅又はアルミニウムである、請求項１又は２に記載の積層シート。
【請求項４】
前記半導体素子が、半導体チップ又は半導体ウェーハである、請求項１〜３のいずれか１項に記載の積層シート。
【請求項５】
キャリアシートを備え、
前記キャリアシートの表面上に、前記金属材又は前記接着層が配置されており、
前記キャリアシートの大きさが、前記金属材よりも大きく、前記キャリアシートは、前記金属材の側面よりも側方に張り出している領域を有するか、又は、前記キャリアシートの大きさが、前記接着層よりも大きく、前記キャリアシートは、前記接着層の側面よりも側方に張り出している領域を有する、請求項１〜４のいずれか１項に記載の積層シート。
【請求項６】
前記半導体素子が、半導体ウェーハであり、
前記キャリアシートの表面上に、前記金属材が配置されており、
前記キャリアシートが、前記半導体ウェーハ、前記接着層及び前記金属材をダイシングし、接着層及び金属材付き半導体チップにするためのダイシングテープである、請求項５に記載の積層シート。
【請求項７】
前記半導体素子が、半導体チップであり、
前記キャリアシートの表面上に、前記金属材又は前記接着層が配置されており、
前記積層シートが、前記半導体チップの大きさで前記キャリアシートの表面上に配置されており、
前記キャリアシートが、ダイシングテープ、離型処理表面を有するプラスチックフィルム、又は粘着剤層を表面に有するプラスチックフィルムである、請求項５に記載の積層シート
【請求項８】
請求項６に記載の積層シートを用いる接着層及び金属材付き半導体チップの製造方法であって、
前記積層シートの前記接着層の表面上に、前記半導体素子である半導体ウェーハを積層する工程と、
前記半導体ウェーハ、前記接着層及び前記金属材をダイシングし、接着層及び金属材付き半導体チップにする工程と、
前記キャリアシートから、接着層及び金属材付き半導体チップをピックアップする工程とを備える、接着層及び金属材付き半導体チップの製造方法。
【請求項９】
請求項７に記載の積層シートを用いる接着層及び金属材付き半導体装置の製造方法であって、
半導体チップを基板上に実装する工程と、
前記積層シートを前記キャリアシートからピックアップし、前記半導体チップの前記基板側と反対側の表面上に、前記積層シートを前記接着層側から積層する工程とを備える、半導体装置の製造方法。
【発明の詳細な説明】
【技術分野】
【０００１】
本発明は、金属材と接着層とを備える積層シートに関する。また、本発明は、上記積層シートを用いる接着層及び金属材付き半導体チップの製造方法、並びに半導体装置の製造方法に関する。
【背景技術】
【０００２】
絶縁層の片面又は両面に、金属箔又は金属板が積層されている積層体が知られている。このような積層体は、例えば、発光ダイオード（ＬＥＤ）装置やパワー半導体等の発熱デバイス、並びに、該発熱デバイスを含むモジュール等において、使用時の温度上昇を抑えるために用いられている。
【０００３】
下記の特許文献１には、絶縁層と、絶縁層の両面に一体化された銅箔又は銅板とを備える積層体が開示されている。上記絶縁層の熱伝導率は４Ｗ／ｍ・Ｋ以上である。上記絶縁層の両面に一体化された上記銅箔又は銅板の両者の合計の厚みは６００μｍ以上である。
【０００４】
また、下記の特許文献２には、半導体素子に金属板が、熱伝導性接着剤によって接着されている積層体が開示されている。
【０００５】
また、従来、半導体ウェーハをダイシングし、半導体チップを得るために、ダイシングテープが用いられている。また、半導体チップを基板等に実装するために、半導体チップは、接着層付き半導体チップの形態で得られることがある。下記の特許文献３には、ダイシングテープを用いる接着層付き半導体チップの製造方法が開示されている。このダイシングテープを用いてダイシング工程を行うことにより、絶縁層付き半導体チップを得ることができる。なお、特許文献３では、ダイシング工程により、絶縁層に加えて、金属材を備える半導体チップを得ることは記載されていない。
【先行技術文献】
【特許文献】
【０００６】
【特許文献１】特開２００６−７６２６３号公報
【特許文献２】特開２００７−２１４６０２号公報
【特許文献３】特開２００５−１１６７９０号公報
【発明の概要】
【発明が解決しようとする課題】
【０００７】
特許文献１，２に記載の積層体では、絶縁層の硬化後にボイドが発生することがある。
【０００８】
また、特許文献１〜３には、半導体ウェーハをダイシングし、半導体チップを得るために、ダイシングテープを用いて、絶縁層（接着層）及び金属材付き半導体チップを得ることに関しては、特に記載されていない。
【０００９】
本発明の目的は、接着層の硬化後にボイドの発生を抑えることができる積層シートを提供することである。
【００１０】
また、本発明の目的は、ダイシング後の接着層及び金属材付き半導体チップの接着層の硬化後にボイドの発生を抑えることができる接着層及び金属材付き半導体チップの製造方法を提供することである。
【００１１】
また、本発明の目的は、接着層の硬化後にボイドの発生を抑えることができる半導体装置の製造方法を提供することである。
【課題を解決するための手段】
【００１２】
本発明の広い局面では、半導体素子に接着層側から積層されて用いられる積層シートであり、金属材と、接着層とを備え、前記金属材の表面上に、前記接着層が配置されており、前記接着層は、硬化性化合物と、硬化剤と、硬化促進剤と、無機フィラーとを含み、前記硬化促進剤は、イミダゾール化合物と亜リン酸化合物との双方を含む、積層シートが提供される。
【００１３】
本発明に係る積層シートのある特定の局面では、前記金属材の厚みが２００μｍ以下であり、前記接着層の厚みが４０μｍ以下である。
【００１４】
本発明に係る積層シートのある特定の局面では、前記金属材の材料が、銅又はアルミニウムである。
【００１５】
本発明に係る積層シートのある特定の局面では、前記半導体素子が、半導体チップ又は半導体ウェーハである。
【００１６】
本発明に係る積層シートのある特定の局面では、前記積層シートは、キャリアシートを備え、前記キャリアシートの表面上に、前記金属材又は前記接着層が配置されており、前記キャリアシートの大きさが、前記金属材よりも大きく、前記キャリアシートは、前記金属材の側面よりも側方に張り出している領域を有するか、又は、前記キャリアシートの大きさが、前記接着層よりも大きく、前記キャリアシートは、前記接着層の側面よりも側方に張り出している領域を有する。
【００１７】
本発明に係る積層シートのある特定の局面では、前記半導体素子が、半導体ウェーハであり、前記キャリアシートの表面上に、前記金属材が配置されており、前記キャリアシートが、前記半導体ウェーハ、前記接着層及び前記金属材をダイシングし、接着層及び金属材付き半導体チップにするためのダイシングテープである。
【００１８】
本発明に係る積層シートのある特定の局面では、前記半導体素子が、半導体チップであり、前記キャリアシートの表面上に、前記金属材又は前記接着層が配置されており、前記積層シートが、前記半導体チップの大きさで前記キャリアシートの表面上に配置されており、前記キャリアシートが、ダイシングテープ、離型処理表面を有するプラスチックフィルム、又は粘着剤層を表面に有するプラスチックフィルムである。
【００１９】
本発明の広い局面では、上述した積層シートを用いる接着層及び金属材付き半導体チップの製造方法であって、前記積層シートの前記接着層の表面上に、前記半導体素子である半導体ウェーハを積層する工程と、前記半導体ウェーハ、前記接着層及び前記金属材をダイシングし、接着層及び金属材付き半導体チップにする工程と、前記キャリアシートから、接着層及び金属材付き半導体チップをピックアップする工程とを備える、接着層及び金属材付き半導体チップの製造方法が提供される。
【００２０】
本発明の広い局面では、上述した積層シートを用いる接着層及び金属材付き半導体チップの製造方法であって、半導体チップを基板上に実装する工程と、前記積層シートを前記キャリアシートからピックアップし、前記半導体チップの前記基板側と反対側の表面上に、前記積層シートを前記接着層側から積層する工程とを備える、半導体装置の製造方法が提供される。
【発明の効果】
【００２１】
本発明に係る積層シートは、半導体素子に接着層側から積層されて用いられる積層シートであって、金属材と、接着層とを備え、上記金属材の表面上に、上記接着層が配置されており、上記接着層は、硬化性化合物と、硬化剤と、硬化促進剤と、無機フィラーとを含み、上記硬化促進剤は、イミダゾール化合物と亜リン酸化合物との双方を含むので、接着層の硬化後にボイドの発生を抑えることができる。
【００２２】
本発明に係る接着層及び金属材付き半導体チップの製造方法は、上記積層シートの上記接着層の表面上に、上記半導体素子である半導体ウェーハを積層する工程と、上記半導体ウェーハ、上記接着層及び上記金属材をダイシングし、接着層及び金属材付き半導体チップにする工程と、上記キャリアシートから、接着層及び金属材付き半導体チップをピックアップする工程とを備えるので、ダイシング後の接着層及び金属材付き半導体チップのピックアップ性を高めることができる。更に、接着層の硬化後にボイドの発生を抑えることができる。
【００２３】
本発明に係る半導体装置の製造方法は、半導体チップを基板上に実装する工程と、上記積層シートを上記キャリアシートからピックアップし、上記半導体チップの上記基板側と反対側の表面上に、上記積層シートを上記接着層側から積層する工程とを備えるので、接着層の硬化後にボイドの発生を抑えることができる。
【図面の簡単な説明】
【００２４】
【図１】図１は、本発明の第１の実施形態に係る積層シートを示す断面図である。
【図２】図２は、本発明の第２の実施形態に係る積層シートを示す断面図である。
【図３】図３（ａ）及び（ｂ）は、本発明の第１の実施形態に係る積層シートを用いて、接着層及び金属材付き半導体チップを得る各工程を説明するための断面図である。
【図４】図４（ａ）及び（ｂ）は、本発明の第１の実施形態に係る積層シートを用いて、接着層及び金属材付き半導体チップを得る各工程を説明するための断面図である。
【図５】図５は、本発明の第２の実施形態に係る積層シートを用いて、接着層及び金属材付き半導体チップを得る工程を説明するための断面図である。
【図６】図６（ａ）及び（ｂ）は、本発明の第３の実施形態に係る積層シートを用いて、接着層及び金属材付き半導体チップを備える半導体装置を得る工程を説明するための断面図である。
【発明を実施するための形態】
【００２５】
以下、本発明を詳細に説明する。
【００２６】
本発明に係る積層シートは、半導体素子に接着層側から積層されて用いられる。本発明に係る積層シートは、金属材と、接着層とを備える。本発明に係る積層シートでは、上記金属材の表面上に、上記接着層が配置されている。本発明に係る積層シートでは、上記接着層は、硬化性化合物と、硬化剤と、硬化促進剤と、無機フィラーとを含む。本発明に係る積層シートでは、上記硬化促進剤は、イミダゾール化合物と亜リン酸化合物との双方を含む。
【００２７】
本発明では、上記の構成が備えられているので、接着層の硬化後にボイドの発生を抑えることができる。例えば、半導体素子の表面上に接着層側から、積層シートが積層されかつ接着された後、接着層が硬化されたときに、接着界面において、ボイドの発生を抑えることができる。ボイドの発生を抑えることができる結果として、剥離を抑えることができる。
【００２８】
本発明に係る接着層及び金属材付き半導体チップの製造方法は、上記積層シートの上記接着層の表面上に、上記半導体素子である半導体ウェーハを積層する工程（積層工程）と、上記半導体ウェーハ、上記接着層及び上記金属材をダイシングし、接着層及び金属材付き半導体チップにする工程（ダイシング工程）と、上記キャリアシートから、接着層及び金属材付き半導体チップをピックアップする工程（ピックアップ工程）とを備える。
【００２９】
本発明に係る接着層及び金属材付き半導体チップの製造方法では、上記の構成が備えられているので、ダイシング後の接着層及び金属材付き半導体チップのピックアップ性を高めることができる。更に、接着層の硬化後にボイドの発生を抑えることができる。
【００３０】
本発明に係る半導体装置の製造方法は、半導体チップを基板上に実装する工程（実装工程）と、上記積層シートを上記キャリアシートからピックアップし、上記半導体チップの上記基板側と反対側の表面上に、上記積層シートを上記接着層側から積層する工程（積層工程）とを備える。この製造方法は、半導体ウェーハをダイシングし、半導体チップにする工程（ダイシング工程）を備えていてもよい。
【００３１】
本発明に係る半導体装置の製造方法では、上記の構成が備えられているので、接着層の硬化後にボイドの発生を抑えることができる。
【００３２】
以下、図面を参照しつつ、本発明の具体的な実施形態を説明する。なお、以下の図面において、大きさ、厚み及び形状等は、図示の便宜上、実際の大きさ、厚み及び形状等と異なる場合がある。
【００３３】
図１は、本発明の第１の実施形態に係る積層シートを示す断面図である。
【００３４】
図１に示す積層シート１は、金属材１１と、接着層１２と、キャリアシート１３とを備える。積層シート１は、キャリアシート１３／金属材１１／接着層１２の積層構造を有する。
【００３５】
なお、積層シート１における接着層１２の金属材１１側とは反対の表面上に、離型シート２１が配置されている。図１では、離型シート２１付き積層シート１の積層体の形態で、積層シート１が用いられている。離型シート２１と接着層１２とは接している。積層シート１の使用時に、離型シート２１は、接着層１２から剥離される。なお、離型シート２１は、備えられていなくてもよい。
【００３６】
金属材１１のキャリアシート１３側とは反対の表面上に、接着層１２が配置されている。金属材１１と接着層１２とは接している。
【００３７】
接着層１２は、エポキシ化合物と、硬化剤と、硬化促進剤と、無機フィラーとを含む。接着層１２に含まれる硬化促進剤は、イミダゾール化合物と亜リン酸化合物との双方を含む。
【００３８】
本実施形態では、キャリアシート１３は、ダイシングテープである。キャリアシート１３は、半導体ウェーハをダイシングするために備えられている。キャリアシート１３は、半導体ウェーハ、接着層１２及び金属材１１をダイシングし、接着層及び金属材付き半導体チップにするためのダイシングテープである。キャリアシート１３の表面上に、金属材１１が配置されている。キャリアシート１３と金属材１１とは接している。
【００３９】
金属材１１及び接着層１２はそれぞれ、半導体ウェーハ等の半導体素子に対応した形状であることが好ましい。例えば、半導体ウェーハ等の半導体素子が円形である場合に、金属材１１及び接着層１２はそれぞれ、円形であることが好ましい。金属材１１と接着層１２との大きさは同一であってもよく、異なっていてもよい。接着層１２の大きさは、金属材１１の大きさよりも大きくてもよい。
【００４０】
本実施形態では、キャリアシート１３は、金属材１１よりも大きい。キャリアシート１３は、金属材１１の側面よりも側方に張り出している領域を有する。キャリアシート１３は、接着層１２よりも大きい。キャリアシート１３は、接着層１２の側面よりも側方に張り出している領域を有する。
【００４１】
図２は、本発明の第２の実施形態に係る積層シートを示す断面図である。
【００４２】
図２に示す積層シート１Ａは、金属材１１Ａと、接着層１２Ａとを備える。積層シート１Ａは、金属材１１Ａ／接着層１２Ａの積層構造を有する。このように、キャリアシートは備えらえていなくてもよい。また、キャリアシートが備えられていない場合に、接着層の金属材側とは反対の表面上に、離型シートが配置されていてもよい。
【００４３】
金属材１１Ａの表面上に、接着層１２Ａが配置されている。金属材１１Ａと接着層１２Ａとは接している。
【００４４】
接着層１２Ａは、エポキシ化合物と、硬化剤と、硬化促進剤と、無機フィラーとを含む。接着層１２Ａに含まれる硬化促進剤は、イミダゾール化合物と亜リン酸化合物との双方を含む。
【００４５】
本実施形態では、金属材１１Ａと接着層１２Ａとは、半導体素子である半導体チップの大きさに対応した大きさを有する。
【００４６】
上記キャリアシートの表面上に、上記金属材又は上記接着層が配置される。上記キャリアシートの大きさが、上記金属材よりも大きく、上記キャリアシートは、上記金属材の側面よりも側方に張り出している領域を有するか、又は、上記キャリアシートの大きさが、上記接着層よりも大きく、上記キャリアシートは、上記接着層の側面よりも側方に張り出している領域を有することが好ましい。上記キャリアシートの大きさが、上記金属材よりも大きくてもよく、上記接着層よりも大きくてもよく、上記金属材及び上記接着層の双方よりも大きくてもよい。
【００４７】
上記積層シートが、上記半導体チップの大きさで上記キャリアシートの表面上に配置されていてもよい。上記積層シートが、上記半導体チップの大きさとなるように、上記積層シートが予めカットされてもよい。上記キャリアシートが、ダイシングテープ、離型処理表面を有するプラスチックフィルム、又は粘着剤層を表面に有するプラスチックフィルムであることが好ましい。
【００４８】
図１に示す積層シート１を用いて、以下のようにして、接着層及び金属材付き半導体チップを得ることができる。
【００４９】
図３（ａ）及び（ｂ）と図４（ａ）及び（ｂ）とは、本発明の第１の実施形態に係る積層シートを用いて、接着層及び金属材付き半導体チップを得る各工程を説明するための断面図である。
【００５０】
先ず、図３（ａ）に示すように、積層シート１を用意し、キャリアシート１３の接着層１２の側面よりも側方に張り出している領域に、ダイシングリング３１を貼り付ける。また、図１に示す離型シート２１付き積層シート１において、接着層１２から離型シート２１を剥離して、積層シート１を得る。離型シート２１を剥離することで、接着層１２の表面が露出する。
【００５１】
次に、図３（ｂ）に示すように、積層シート１の接着層１２の表面上に、半導体素子である半導体ウェーハ３２を積層する。半導体ウェーハ３２は、接着層１２側とは反対の表面上に、電極（図示せず）を有する。
【００５２】
本実施形態では、半導体ウェーハ３２の下方に、金属材１１が配置されているため、半導体ウェーハ３２の反りを抑制することができる。半導体ウェーハ３２の反りを抑制することで、ダイシング精度、ピックアップ性、及び実装精度をより一層高めることができる。また、近年、半導体ウェーハの薄型化が求められている。本実施形態では、半導体ウェーハ３２の厚みが薄くても、半導体ウェーハ３２の反りを抑制することができる。これに対して、半導体ウェーハの下方に金属材が配置されていない場合には、半導体ウェーハの反りが生じやすい傾向がある。
【００５３】
次に、図４（ａ）に示すように、半導体ウェーハ３２、接着層１２及び金属材１１をダイシングし、接着層１２Ｘ及び金属材１１Ｘ付き半導体チップ３２Ｘにする。半導体チップ３２Ｘは、接着層１２Ｘ側とは反対の表面上に、電極（図示せず）を有する。
【００５４】
ダイシング後に、キャリアシート１３と金属材１１Ｘとの剥離性を高める処理をしてもよい。例えば、光硬化性を有するキャリアシート１３を用い、キャリアシート１３の光硬化を進行させることで、キャリアシート１３と金属材１１Ｘとの剥離性を高めることができる。
【００５５】
次に、図４（ｂ）に示すように、キャリアシート１３から、接着層１２Ｘ及び金属材１１Ｘ付き半導体チップ３２Ｘをピックアップする。キャリアシート１３と金属材１１Ｘとの界面で剥離される。本実施形態では、半導体チップ３２Ｘの下方に、金属材１１Ｘが配置されているため、半導体チップ３２Ｘの反りを抑制することができる。
【００５６】
ピックアップされた接着層１２Ｘ及び金属材１１Ｘ付き半導体チップ３２Ｘは、基板などに実装することができる。例えば、接着層１２Ｘ及び金属材１１Ｘ付き半導体チップ３２Ｘは、接着層１２Ｘ側から基板上に積層される。その後、リフロー工程や、フラックス洗浄工程や、半導体チップ３２Ｘを封止するモールド工程等を適宜経て、半導体装置を得ることができる。
【００５７】
このように、個々の半導体チップに分割される前の半導体ウェーハに対して、積層シートを用いてもよい。
【００５８】
図２に示す積層シート１Ａを用いて、以下のようにして、接着層及び金属材付き半導体チップを得ることができる。
【００５９】
図５に示すように、積層シート１Ａの接着層１２Ａの表面上に、半導体素子である半導体チップ３３Ａを積層する。半導体チップ３３Ａは、接着層１２Ａ側とは反対の表面上に、電極（図示せず）を有する。本実施形態では、半導体チップ３３Ａの下方に、金属材１１Ａが配置されているため、半導体チップ３３Ａの反りを抑制することができる。
【００６０】
接着層１２Ａ及び金属材１１Ａ付き半導体チップ３３Ａは、基板などに実装することができる。例えば、接着層１２Ａ及び金属材１１Ａ付き半導体チップ３３Ａは、接着層１２Ａ側から基板上に積層される。その後、リフロー工程や、フラックス洗浄工程や、半導体チップ３２Ａを封止するモールド工程等を適宜経て、半導体装置を得ることができる。
【００６１】
このように、個々の半導体チップに対して、積層シートを用いてもよい。
【００６２】
図６（ａ）及び（ｂ）は、本発明の第３の実施形態に係る積層シートを用いて、接着層及び金属材付き半導体チップを備える半導体装置を得る工程を説明するための断面図である。
【００６３】
図６（ａ）及び（ｂ）に示すように、基板４１上に半導体チップ３３Ｂを実装し、半導体チップ３３Ｂの基板４１側とは反対側の表面上に、金属材１１Ｂ及び接着層１２Ｂを有する積層シート１Ｂを、接着層１２Ｂ側から積層してもよい。この場合に、積層シート１Ｂの使用前に、半導体ウェーハをダイシングし、半導体チップ３３Ｂを得る工程を行うことができる。また、積層シート１Ｂは、キャリアシートからピップアップして用いることができる。さらに、積層シート１Ｂは、半導体チップ３３Ｂの大きさに予めカットされた状態で用いることができる。
【００６４】
上記積層シートでは、金属材と接着層とが一体化されていることが好ましい。
【００６５】
熱抵抗を効果的に低くし、かつ、接着性を効果的に高める観点からは、上記金属材の厚みは、好ましくは２００μｍ以下、より好ましくは１５０μｍ以下、更に好ましくは１１０μｍ以下である。放熱性を高め、かつ半導体ウェーハの反りをより一層抑制する観点からは、上記金属材の厚みは、好ましくは１０μｍ以上、より好ましくは１５μｍ以上である。
【００６６】
熱抵抗を効果的に低くし、接着層の硬化後のボイドの発生をより抑制する観点からは、上記接着層の厚みは、好ましくは４０μｍ以下、より好ましくは３５μｍ以下、更に好ましくは３０μｍ以下、特に好ましくは２０μｍ以下である。接着性を効果的に高める観点からは、上記接着層の厚みは、好ましくは１μｍ以上、より好ましくは３μｍ以上である。
【００６７】
積層シートの取扱性、ダイシング性及びピックアップ精度をより一層高める観点からは、上記キャリアシートの厚みは、好ましくは３００μｍ以下、より好ましくは２５０μｍ以下、好ましくは５μｍ以上、より好ましくは１０μｍ以上である。
【００６８】
以下、積層シートの他の詳細を説明する。
【００６９】
（金属材）
上記金属材は、金属箔又は金属板であることが好ましく、金属箔であることがより好ましい。
【００７０】
上記金属材の材料としては、アルミニウム、銅、金、及びグラファイトシート等が挙げられる。熱伝導性をより一層良好にする観点からは、上記金属材の材料は、金、銅又はアルミニウムであることが好ましく、銅又はアルミニウムであることがより好ましい。熱伝導性をより一層良好にする観点、並びにエッチング処理された金属材を容易に形成する観点からは、上記金属材は、銅であることがより好ましい。
【００７１】
（接着層）
上記接着層は、硬化性化合物（Ａ）、硬化剤（Ｂ）、硬化促進剤（Ｃ）及び無機フィラー（Ｄ）を含む。
【００７２】
上記硬化性化合物（Ａ）として、分子量が１００００未満である硬化性化合物（Ａ１）を用いてもよく、分子量が１００００以上である硬化性化合物（Ａ２）を用いてもよく、分子量が１００００未満である硬化性化合物（Ａ１）と、分子量が１００００以上である硬化性化合物（Ａ２）との双方を用いてもよい。硬化性化合物（Ａ）は、１種のみが用いられてもよく、２種以上が併用されてもよい。
【００７３】
硬化性化合物（Ａ１）：
上記分子量が１００００未満である硬化性化合物（Ａ１）としては、環状エーテル基を有する硬化性化合物が挙げられる。上記環状エーテル基としては、炭素数３以下の環状エーテル基が挙げられ、エポキシ基及びオキセタニル基等が挙げられる。上記環状エーテル基を有する硬化性化合物は、エポキシ基又はオキセタニル基を有する硬化性化合物であることが好ましい。硬化性化合物（Ａ１）は、１種のみが用いられてもよく、２種以上が併用されてもよい。
【００７４】
硬化性化合物（Ａ１）は、エポキシ基を有するエポキシ化合物（Ａ１ａ）を含んでいてもよく、オキセタニル基を有するオキセタン化合物（Ａ１ｂ）を含んでいてもよい。
【００７５】
硬化物の耐熱性及び耐電圧性をより高める観点からは、硬化性化合物（Ａ１）は芳香族骨格を有することが好ましい。
【００７６】
上記芳香族骨格としては特に限定されず、ナフタレン骨格、フルオレン骨格、ビフェニル骨格、アントラセン骨格、ピレン骨格、キサンテン骨格、アダマンタン骨格及びビスフェノールＡ型骨格等が挙げられる。ビフェニル骨格又はフルオレン骨格が好ましい。この場合には、硬化物の耐冷熱サイクル特性及び耐熱性がより一層高くなる。
【００７７】
エポキシ基を有するエポキシ化合物（Ａ１ａ）の具体例としては、ビスフェノール骨格を有するエポキシモノマー、ジシクロペンタジエン骨格を有するエポキシモノマー、ナフタレン骨格を有するエポキシモノマー、アダマンタン骨格を有するエポキシモノマー、フルオレン骨格を有するエポキシモノマー、ビフェニル骨格を有するエポキシモノマー、バイ（グリシジルオキシフェニル）メタン骨格を有するエポキシモノマー、キサンテン骨格を有するエポキシモノマー、アントラセン骨格を有するエポキシモノマー、及びピレン骨格を有するエポキシモノマー等が挙げられる。これらの水素添加物又は変性物を用いてもよい。エポキシ化合物（Ａ１ａ）は、１種のみが用いられてもよく、２種以上が併用されてもよい。
【００７８】
上記ビスフェノール骨格を有するエポキシモノマーとしては、例えば、ビスフェノールＡ型、ビスフェノールＦ型又はビスフェノールＳ型のビスフェノール骨格を有するエポキシモノマー等が挙げられる。
【００７９】
上記ジシクロペンタジエン骨格を有するエポキシモノマーとしては、ジシクロペンタジエンジオキシド、及びジシクロペンタジエン骨格を有するフェノールノボラックエポキシモノマー等が挙げられる。
【００８０】
上記ナフタレン骨格を有するエポキシモノマーとしては、１−グリシジルナフタレン、２−グリシジルナフタレン、１，２−ジグリシジルナフタレン、１，５−ジグリシジルナフタレン、１，６−ジグリシジルナフタレン、１，７−ジグリシジルナフタレン、２，７−ジグリシジルナフタレン、トリグリシジルナフタレン、及び１，２，５，６−テトラグリシジルナフタレン等が挙げられる。
【００８１】
上記アダマンタン骨格を有するエポキシモノマーとしては、１，３−ビス（４−グリシジルオキシフェニル）アダマンタン、及び２，２−ビス（４−グリシジルオキシフェニル）アダマンタン等が挙げられる。
【００８２】
上記フルオレン骨格を有するエポキシモノマーとしては、９，９−ビス（４−グリシジルオキシフェニル）フルオレン、９，９−ビス（４−グリシジルオキシ−３−メチルフェニル）フルオレン、９，９−ビス（４−グリシジルオキシ−３−クロロフェニル）フルオレン、９，９−ビス（４−グリシジルオキシ−３−ブロモフェニル）フルオレン、９，９−ビス（４−グリシジルオキシ−３−フルオロフェニル）フルオレン、９，９−ビス（４−グリシジルオキシ−３−メトキシフェニル）フルオレン、９，９−ビス（４−グリシジルオキシ−３，５−ジメチルフェニル）フルオレン、９，９−ビス（４−グリシジルオキシ−３，５−ジクロロフェニル）フルオレン、及び９，９−ビス（４−グリシジルオキシ−３，５−ジブロモフェニル）フルオレン等が挙げられる。
【００８３】
上記ビフェニル骨格を有するエポキシモノマーとしては、４，４’−ジグリシジルビフェニル、及び４，４’−ジグリシジル−３，３’，５，５’−テトラメチルビフェニル等が挙げられる。
【００８４】
上記バイ（グリシジルオキシフェニル）メタン骨格を有するエポキシモノマーとしては、１，１’−バイ（２，７−グリシジルオキシナフチル）メタン、１，８’−バイ（２，７−グリシジルオキシナフチル）メタン、１，１’−バイ（３，７−グリシジルオキシナフチル）メタン、１，８’−バイ（３，７−グリシジルオキシナフチル）メタン、１，１’−バイ（３，５−グリシジルオキシナフチル）メタン、１，８’−バイ（３，５−グリシジルオキシナフチル）メタン、１，２’−バイ（２，７−グリシジルオキシナフチル）メタン、１，２’−バイ（３，７−グリシジルオキシナフチル）メタン、及び１，２’−バイ（３，５−グリシジルオキシナフチル）メタン等が挙げられる。
【００８５】
上記キサンテン骨格を有するエポキシモノマーとしては、１，３，４，５，６，８−ヘキサメチル−２，７−ビス−オキシラニルメトキシ−９−フェニル−９Ｈ−キサンテン等が挙げられる。
【００８６】
オキセタニル基を有するオキセタン化合物（Ａ１ｂ）の具体例としては、例えば、４，４’−ビス［（３−エチル−３−オキセタニル）メトキシメチル］ビフェニル、１，４−ベンゼンジカルボン酸ビス［（３−エチル−３−オキセタニル）メチル］エステル、１，４−ビス［（３−エチル−３−オキセタニル）メトキシメチル］ベンゼン、及びオキセタン変性フェノールノボラック等が挙げられる。オキセタン化合物（Ａ１ｂ）は、１種のみが用いられてもよく、２種以上が併用されてもよい。
【００８７】
硬化物の耐熱性をより一層良好にする観点からは、硬化性化合物（Ａ１）は、環状エーテル基を２つ以上有することが好ましい。
【００８８】
硬化物の耐熱性をより一層良好にする観点からは、硬化性化合物（Ａ１）１００重量％中、環状エーテル基を２つ以上有する硬化性化合物の含有量は、好ましくは７０重量％以上、より好ましくは８０重量％以上、１００重量％以下である。硬化性化合物（Ａ１）の合計１００重量％中、環状エーテル基を２つ以上有する硬化性化合物の含有量は１０重量％以上、１００重量％以下であってもよい。また、硬化性化合物（Ａ１）の全体が、環状エーテル基を２つ以上有する硬化性化合物であってもよい。
【００８９】
硬化性化合物（Ａ１）の分子量は、１００００未満である。硬化性化合物（Ａ１）の分子量は、好ましくは２００以上、より好ましくは１２００以下、更に好ましくは６００以下、特に好ましくは５５０以下である。硬化性化合物（Ａ１）の分子量が上記下限以上であると、硬化物の表面の粘着性が低くなり、硬化性組成物の取扱性がより一層高くなる。硬化性化合物（Ａ１）の分子量が上記上限以下であると、硬化物の接着性がより一層高くなる。さらに、硬化物が固くかつ脆くなり難く、硬化物の接着性がより一層高くなる。
【００９０】
なお、本明細書において、硬化性化合物（Ａ１）における分子量とは、重合体ではない場合、及び構造式が特定できる場合は、当該構造式から算出できる分子量を意味し、重合体である場合は、重量平均分子量を意味する。
【００９１】
接着層の硬化後のボイドの発生をより一層抑制する観点からは、上記接着層は、硬化性化合物（Ａ１）として、ナフタレン骨格を有するエポキシモノマー、又はジシクロペンタジエン骨格を有するエポキシモノマーを含むことが好ましい。
【００９２】
接着層の材料のうち、無機フィラーを除く材料１００重量％中（接着層の材料が無機フィラーを含む場合には、無機フィラーを除く材料１００重量％中、接着層の材料が無機フィラーを含まない場合には、全材料１００重量％中）、硬化性化合物（Ａ１）の含有量は好ましくは１０重量％以上、より好ましくは２０重量％以上、好ましくは９０重量％以下、より好ましくは８０重量％以下、更に好ましくは７０重量％以下、特に好ましくは６０重量％以下、最も好ましくは５０重量％以下である。硬化性化合物（Ａ１）の含有量が上記下限以上であると、硬化物の接着性及び耐熱性がより一層高くなる。硬化性化合物（Ａ１）の含有量が上記上限以下であると、接着層の作製時の塗工性が高くなる。
【００９３】
硬化性化合物（Ａ２）：
硬化性化合物（Ａ２）は、分子量が１００００以上である硬化性化合物である。分子量が１００００以上である硬化性化合物（Ａ２）は、一般にポリマーであり、上記分子量は、一般に重量平均分子量を意味する。
【００９４】
硬化性化合物（Ａ２）は、芳香族骨格を有していてもよい。この場合には、硬化物の耐熱性が高くなり、かつ硬化物の耐湿性も高くなる。硬化性化合物（Ａ２）が芳香族骨格を有する場合には、硬化性化合物（Ａ２）は、芳香族骨格をポリマー全体のいずれかの部分に有していればよく、主鎖骨格内に有していてもよく、側鎖中に有していてもよい。硬化物の耐熱性をより一層高くし、かつ硬化物の耐湿性をより一層高くする観点からは、硬化性化合物（Ａ２）は、芳香族骨格を主鎖骨格内に有することが好ましい。硬化性化合物（Ａ２）は、１種のみが用いられてもよく、２種以上が併用されてもよい。
【００９５】
上記芳香族骨格としては特に限定されず、ナフタレン骨格、フルオレン骨格、ビフェニル骨格、アントラセン骨格、ピレン骨格、キサンテン骨格、アダマンタン骨格及びビスフェノールＡ型骨格等が挙げられる。ビフェニル骨格又はフルオレン骨格が好ましい。この場合には、硬化物の耐冷熱サイクル特性及び耐熱性がより一層高くなる。
【００９６】
硬化性化合物（Ａ２）として、熱可塑性樹脂及び熱硬化性樹脂などの硬化性樹脂等が使用可能である。硬化性化合物（Ａ２）は熱可塑性樹脂又は熱硬化性樹脂であることが好ましい。硬化性化合物（Ａ２）は硬化性樹脂であることが好ましい。硬化性化合物（Ａ２）は熱可塑性樹脂であることが好ましく、熱硬化性樹脂であることも好ましい。
【００９７】
上記熱可塑性樹脂及び熱硬化性樹脂は、特に限定されない。上記熱可塑性樹脂としては特に限定されず、スチレン樹脂、フェノキシ樹脂、フタレート樹脂、熱可塑性ウレタン樹脂、ポリアミド樹脂、熱可塑性ポリイミド樹脂、ケトン樹脂及びノルボルネン樹脂等が挙げられる。上記熱硬化性樹脂としては特に限定されず、アクリル樹脂、アミノ樹脂、フェノール樹脂、熱硬化性ウレタン樹脂、エポキシ樹脂、熱硬化性ポリイミド樹脂及びアミノアルキド樹脂等が挙げられる。上記アミノ樹脂としては、尿素樹脂及びメラミン樹脂等が挙げられる。
【００９８】
硬化物の酸化劣化を抑え、硬化物の耐冷熱サイクル特性及び耐熱性をより一層高め、更に硬化物の吸水率をより一層低くする観点からは、硬化性化合物（Ａ２）は、アクリル樹脂、スチレン樹脂、フェノキシ樹脂又はエポキシ樹脂であることが好ましく、アクリル樹脂、フェノキシ樹脂、又はエポキシ樹脂であることがより好ましく、アクリル樹脂又はフェノキシ樹脂であることが更に好ましい。上記アクリル樹脂は、側鎖にエポキシ基を有するアクリル樹脂であることが好ましい。特に、上記硬化性化合物（Ａ２）としてフェノキシ樹脂又は側鎖にエポキシ基を有するアクリル樹脂を使用することにより、硬化物の耐熱性がより一層高くなり、かつ硬化物の耐冷熱サイクル特性がより一層高くなる。なお、硬化性化合物（Ａ２）は、エポキシ基などの環状エーテル基を有していなくてもよい。
【００９９】
上記スチレン樹脂として、具体的には、スチレン系モノマーの単独重合体、及びスチレン系モノマーとアクリル系モノマーとの共重合体等が使用可能である。スチレン−メタクリル酸グリシジルの構造を有するスチレン重合体が好ましい。
【０１００】
上記スチレン系モノマーとしては、例えば、スチレン、ｏ−メチルスチレン、ｍ−メチルスチレン、ｐ−メチルスチレン、ｐ−メトキシスチレン、ｐ−フェニルスチレン、ｐ−クロロスチレン、ｐ−エチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、２，４−ジメチルスチレン及び３，４−ジクロロスチレン等が挙げられる。
【０１０１】
上記フェノキシ樹脂は、具体的には、例えばエピハロヒドリンと２価のフェノール化合物とを反応させて得られる樹脂、又は２価のエポキシ化合物と２価のフェノール化合物とを反応させて得られる樹脂である。
【０１０２】
上記フェノキシ樹脂は、ビスフェノールＡ型骨格、ビスフェノールＦ型骨格、ビスフェノールＡ／Ｆ混合型骨格、ナフタレン骨格、フルオレン骨格、ビフェニル骨格、アントラセン骨格、ピレン骨格、キサンテン骨格、アダマンタン骨格又はジシクロペンタジエン骨格を有することが好ましい。上記フェノキシ樹脂は、ビスフェノールＡ型骨格、ビスフェノールＦ型骨格、ビスフェノールＡ／Ｆ混合型骨格、ナフタレン骨格、フルオレン骨格又はビフェニル骨格を有することがより好ましく、フルオレン骨格及びビフェニル骨格の内の少なくとも１種の骨格を有することが更に好ましい。これらの好ましい骨格を有するフェノキシ樹脂の使用により、硬化物の耐熱性が更に一層高くなる。
【０１０３】
上記エポキシ樹脂は、上記フェノキシ樹脂以外のエポキシ樹脂である。上記エポキシ樹脂としては、スチレン骨格含有エポキシ樹脂、ビスフェノールＡ型エポキシ樹脂、ビスフェノールＦ型エポキシ樹脂、ビスフェノールＳ型エポキシ樹脂、フェノールノボラック型エポキシ樹脂、ビフェノール型エポキシ樹脂、ナフタレン型エポキシ樹脂、フルオレン型エポキシ樹脂、フェノールアラルキル型エポキシ樹脂、ナフトールアラルキル型エポキシ樹脂、ジシクロペンタジエン型エポキシ樹脂、アントラセン型エポキシ樹脂、アダマンタン骨格を有するエポキシ樹脂、トリシクロデカン骨格を有するエポキシ樹脂、及びトリアジン核を骨格に有するエポキシ樹脂等が挙げられる。
【０１０４】
上記側鎖にエポキシ基を有するアクリル樹脂の市販品としては、例えばマープルーフＧ−０１０５ＳＡ、Ｇ−０１３０ＳＰ、Ｇ−０１５０Ｍ、Ｇ−０２５０ＳＰ、Ｇ−１００５Ｓ、Ｇ−１００５ＳＡ、Ｇ−１０１０Ｓ、Ｇ−２０５０Ｍ、Ｇ−０１１００、Ｇ−０１７５８１（日油社製）等が挙げられる。
【０１０５】
硬化性化合物（Ａ２）の分子量は１００００以上である。硬化性化合物（Ａ２）の分子量は、好ましくは３００００以上、より好ましくは４００００以上、好ましくは１００００００以下、より好ましくは２５００００以下である。硬化性化合物（Ａ２）の分子量が上記下限以上であると、硬化物が熱劣化し難い。硬化性化合物（Ａ２）の分子量が上記上限以下であると、硬化性化合物（Ａ２）と他の成分との相溶性が高くなる。この結果、硬化物の耐熱性がより一層高くなる。
【０１０６】
接着層の材料のうち、無機フィラーを除く材料１００重量％中、硬化性化合物（Ａ２）の含有量は好ましくは２０重量％以上、より好ましくは３０重量％以上、好ましくは７０重量％以下、更に好ましくは６０重量％以下である。硬化性化合物（Ａ２）の含有量が上記下限以上であると、硬化性組成物の取扱性が良好になる。硬化性化合物（Ａ２）の含有量が上記上限以下であると、無機フィラー（Ｄ）の分散が容易になる。
【０１０７】
硬化剤（Ｂ）：
上記接着層の材料は硬化剤（Ｂ）を含むことが好ましい。硬化剤（Ｂ）は、１種のみが用いられてもよく、２種以上が併用されてもよい。
【０１０８】
硬化物の耐熱性をより一層高める観点からは、硬化剤（Ｂ）は、芳香族骨格又は脂環式骨格を有することが好ましい。硬化剤（Ｂ）は、アミン硬化剤（アミン化合物）、イミダゾール硬化剤、フェノール硬化剤（フェノール化合物）又は酸無水物硬化剤（酸無水物）を含むことが好ましく、アミン硬化剤を含むことがより好ましい。上記酸無水物硬化剤は、芳香族骨格を有する酸無水物、該酸無水物の水添加物もしくは該酸無水物の変性物を含むか、又は、脂環式骨格を有する酸無水物、該酸無水物の水添加物もしくは該酸無水物の変性物を含むことが好ましい。
【０１０９】
上記アミン硬化剤としては、ジシアンジアミド、ジアミノジフェニルメタン及びジアミノジフェニルスルフォン等が挙げられる。硬化物と金属材との接着性をより一層高める観点からは、上記アミン硬化剤は、ジシアンジアミドであることがより一層好ましい。硬化性組成物の貯蔵安定性をより一層高める観点からは、硬化剤（Ｂ）は、融点が１８０℃以上である硬化剤を含むことが好ましく、融点が１８０℃以上であるアミン硬化剤を含むことがより好ましい。
【０１１０】
上記フェノール硬化剤としては、フェノールノボラック、ｏ−クレゾールノボラック、ｐ−クレゾールノボラック、ｔ−ブチルフェノールノボラック、ジシクロペンタジエンクレゾール、ポリパラビニルフェノール、ビスフェノールＡ型ノボラック、キシリレン変性ノボラック、デカリン変性ノボラック、ポリ（ジ−ｏ−ヒドロキシフェニル）メタン、ポリ（ジ−ｍ−ヒドロキシフェニル）メタン、及びポリ（ジ−ｐ−ヒドロキシフェニル）メタン等が挙げられる。硬化物の柔軟性及び硬化物の難燃性をより一層高める観点からは、メラミン骨格を有するフェノール樹脂、トリアジン骨格を有するフェノール樹脂、又はアリル基を有するフェノール樹脂が好ましい。
【０１１１】
上記フェノール硬化剤の市販品としては、ＭＥＨ−８００５、ＭＥＨ−８０１０及びＭＥＨ−８０１５（以上いずれも明和化成社製）、ＹＬＨ−９０３（三菱化学社製）、ＬＡ−７０５２、ＬＡ−７０５４、ＬＡ−７７５１、ＬＡ−１３５６及びＬＡ−３０１８−５０Ｐ（以上いずれもＤＩＣ社製）、並びにＰＳ６３１３及びＰＳ６４９２（以上いずれも群栄化学社製）等が挙げられる。
【０１１２】
上記芳香族骨格を有する酸無水物、該酸無水物の水添加物又は該酸無水物の変性物としては、例えば、スチレン／無水マレイン酸コポリマー、ベンゾフェノンテトラカルボン酸無水物、ピロメリット酸無水物、トリメリット酸無水物、４，４’−オキシジフタル酸無水物、フェニルエチニルフタル酸無水物、グリセロールビス（アンヒドロトリメリテート）モノアセテート、エチレングリコールビス（アンヒドロトリメリテート）、メチルテトラヒドロ無水フタル酸、メチルヘキサヒドロ無水フタル酸、及びトリアルキルテトラヒドロ無水フタル酸等が挙げられる。
【０１１３】
上記芳香族骨格を有する酸無水物、該酸無水物の水添加物又は該酸無水物の変性物の市販品としては、ＳＭＡレジンＥＦ３０、ＳＭＡレジンＥＦ４０、ＳＭＡレジンＥＦ６０及びＳＭＡレジンＥＦ８０（以上いずれもサートマー・ジャパン社製）、ＯＤＰＡ−Ｍ及びＰＥＰＡ（以上いずれもマナック社製）、リカシッドＭＴＡ−１０、リカシッドＭＴＡ−１５、リカシッドＴＭＴＡ、リカシッドＴＭＥＧ−１００、リカシッドＴＭＥＧ−２００、リカシッドＴＭＥＧ−３００、リカシッドＴＭＥＧ−５００、リカシッドＴＭＥＧ−Ｓ、リカシッドＴＨ、リカシッドＨＴ−１Ａ、リカシッドＨＨ、リカシッドＭＨ−７００、リカシッドＭＴ−５００、リカシッドＤＳＤＡ及びリカシッドＴＤＡ−１００（以上いずれも新日本理化社製）、並びにＥＰＩＣＬＯＮ  Ｂ４４００、ＥＰＩＣＬＯＮ  Ｂ６５０、及びＥＰＩＣＬＯＮ  Ｂ５７０（以上いずれもＤＩＣ社製）等が挙げられる。
【０１１４】
上記脂環式骨格を有する酸無水物、該酸無水物の水添加物又は該酸無水物の変性物は、多脂環式骨格を有する酸無水物、該酸無水物の水添加物もしくは該酸無水物の変性物、又はテルペン系化合物と無水マレイン酸との付加反応により得られる脂環式骨格を有する酸無水物、該酸無水物の水添加物又は該酸無水物の変性物であることが好ましい。これらの硬化剤の使用により、硬化物の柔軟性、並びに硬化物の耐湿性及び接着性がより一層高くなる。
【０１１５】
上記脂環式骨格を有する酸無水物、該酸無水物の水添加物又は該酸無水物の変性物としては、メチルナジック酸無水物、ジシクロペンタジエン骨格を有する酸無水物又は該酸無水物の変性物等も挙げられる。
【０１１６】
上記脂環式骨格を有する酸無水物、該酸無水物の水添加物又は該酸無水物の変性物の市販品としては、リカシッドＨＮＡ及びリカシッドＨＮＡ−１００（以上いずれも新日本理化社製）、並びにエピキュアＹＨ３０６、エピキュアＹＨ３０７、エピキュアＹＨ３０８Ｈ及びエピキュアＹＨ３０９（以上いずれも三菱化学社製）等が挙げられる。
【０１１７】
硬化剤（Ｂ）は、メチルナジック酸無水物又はトリアルキルテトラヒドロ無水フタル酸であることも好ましい。メチルナジック酸無水物又はトリアルキルテトラヒドロ無水フタル酸の使用により、硬化物の耐水性が高くなる。
【０１１８】
接着層の材料のうち、無機フィラーを除く材料１００重量％中、硬化剤（Ｂ）の含有量は好ましくは０．１重量％以上、より好ましくは１重量％以上、好ましくは６０重量％以下、より好ましくは４０重量％以下である。硬化剤（Ｂ）の含有量が上記下限以上であると、硬化性組成物を充分に硬化させることが容易である。硬化剤（Ｂ）の含有量が上記上限以下であると、硬化に関与しない余剰な硬化剤（Ｂ）が発生し難くなる。このため、硬化物の耐熱性及び接着性がより一層高くなる。
【０１１９】
硬化促進剤（Ｃ）：
上記接着層における硬化促進剤（Ｃ）は、イミダゾール化合物と亜リン酸化合物との双方を含む。
【０１２０】
上記イミダゾール化合物としては、２−ウンデシルイミダゾール、２−ヘプタデシルイミダゾール、２−メチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール及び２−フェニル−４−メチル−５−ジヒドロキシメチルイミダゾール等が挙げられる。
【０１２１】
上記亜リン酸化合物としては、例えば、亜リン酸、亜リン酸モノエステル、及び亜リン酸ジエステル等が挙げられる。上記亜リン酸化合物は、１種のみが用いられてもよく、２種以上が併用されてもよい。
【０１２２】
上記亜リン酸モノエステルとしては、例えば、亜リン酸モノメチル、亜リン酸モノエチル、亜リン酸モノブチル、亜リン酸モノラウリル、亜リン酸モノオレイル、亜リン酸モノフェニル、及び亜リン酸モノナフチル等が挙げられる。上記亜リン酸ジエステルとしては、例えば、亜リン酸ジメチル、亜リン酸ジエチル、亜リン酸ジブチル、亜リン酸ジラウリル、亜リン酸ジオレイル、亜リン酸ジフェニル、亜リン酸ジナフチル、亜リン酸ジ−ｏ−トリル、亜リン酸ジ−ｍ−トリル、亜リン酸ジ−ｐ−トリル、亜リン酸ジ−ｐ−クロロフェニル、亜リン酸ジ−ｐ−ブロモフェニル、及び亜リン酸ジ−ｐ−フルオロフェニル等が挙げられる。
【０１２３】
接着層の材料のうち、無機フィラーを除く材料１００重量％中、上記イミダゾール化合物と上記亜リン酸化合物との合計の含有量は好ましくは０．１重量％以上、より好ましくは０．３重量％以上、好ましくは１０重量％以下、より好ましくは５重量％以下である。上記イミダゾール化合物と上記亜リン酸化合物との合計の含有量が上記下限以上であると、硬化性組成物を充分に硬化させることが容易であり、更にボイドの発生をより一層抑え、かつピックアップ性をより一層高めることができる。上記イミダゾール化合物と上記亜リン酸化合物との合計の含有量が上記上限以下であると、硬化に関与しない余剰な硬化促進剤（Ｃ）が発生し難くなる。このため、硬化物の耐熱性及び接着性がより一層高くなる。
【０１２４】
上記硬化促進剤（Ｃ）は、液状であることが好ましい。硬化促進剤が固体であると、接着層が均一に硬化せず、ボイドや剥離が発生の抑制効果が小さくなる傾向がある。
【０１２５】
上記イミダゾール化合物と上記亜リン酸化合物との配合比率は特に限定されないが、上記イミダゾール化合物中のイミダゾール基に対する上記亜リン酸化合物中の水酸基のモル比は、好ましい下限が０．０５、好ましい上限が３．３である。上記モル比が０．０５以上であると、上記亜リン酸化合物中の水酸基によりイミダゾール基を安定化させることが容易になる。上記モル比が３．３以下であると、硬化促進剤としての硬化性が高くなる
上記イミダゾール化合物中のイミダゾール基に対する上記亜リン酸化合物中の水酸基のモル比のより好ましい下限は０．０７、より好ましい上限は３．２である。なお、亜リン酸化合物は、一般に亜リン酸型（トリヒドロキシ型）とホスホン酸型（ジヒドロキシ型）との互変異性を示すことが知られているが、本明細書中、亜リン酸化合物中の水酸基の数は、亜リン酸化合物の全てが亜リン酸型（トリヒドロキシ型）であることとして計算する。
【０１２６】
上記イミダゾール化合物と亜リン酸化合物とを含有する組成物の市販品としては、例えば、フジキュアー７０００（Ｔ＆Ｋ  ＴＯＫＡ社製）等が挙げられる。
【０１２７】
無機フィラー（Ｄ）：
無機フィラー（Ｄ）の使用により、硬化物の熱伝導性、溶融粘度等を調整することができる。無機フィラー（Ｄ）は、１種のみが用いられてもよく、２種以上が併用されてもよい。
【０１２８】
無機フィラー（Ｄ）は、シリカ、アルミナ、合成マグネサイト、窒化ホウ素、窒化アルミニウム、窒化ケイ素、炭化ケイ素、酸化亜鉛又は酸化マグネシウムであることが好ましく、シリカ、アルミナ、窒化ホウ素、窒化アルミニウム、窒化ケイ素、又は炭化ケイ素であることがより好ましい。これらの好ましい無機フィラーの使用により、硬化物の熱伝導性、溶融粘度等の調整がより一層容易になる。
【０１２９】
無機フィラー（Ｄ）は、球状シリカ、破砕シリカ、球状アルミナ、破砕アルミナ又は窒化ホウ素であることがより好ましく、球状シリカ、球状アルミナ又は窒化ホウ素であることが更に好ましい。これらの好ましい無機フィラーの使用により、熱伝導性、溶融粘度等の調整がより一層容易になる。
【０１３０】
無機フィラー（Ｄ）の新モース硬度は、好ましくは１２以下、より好ましくは９以下である。無機フィラー（Ｄ）の新モース硬度が９以下であると、硬化物の加工性がより一層高くなる。
【０１３１】
無機フィラー（Ｄ）は、球状のフィラー（球状フィラー）を含んでいてもよく、破砕されたフィラー（破砕フィラー）を含んでいてもよく、板状のフィラー（板状フィラー）を含んでいてもよい。無機フィラー（Ｄ）は、球状フィラーを含むことが特に好ましい。球状フィラーは高密度で充填可能であるため、球状フィラーの使用により硬化物の熱伝導性や溶融粘度の調整がより一層容易になる。
【０１３２】
上記破砕フィラーとしては、破砕アルミナ及び破砕シリカ等が挙げられる。破砕フィラーは、例えば、一軸破砕機、二軸破砕機、ハンマークラッシャー又はボールミル等を用いて、塊状の無機物質を破砕することにより得られる。破砕フィラーの使用により、硬化物中のフィラーが、橋掛け又は効率的に近接された構造となりやすい。従って、硬化物の熱伝導性がより一層高くなる。また、破砕フィラーは、一般的に、通常のフィラーに比べて安価である。このため、破砕フィラーの使用により、硬化性組成物のコストが低くなる。
【０１３３】
上記シリカは、破砕されたシリカ（破砕シリカ）であることが好ましい。上記破砕シリカの使用により、硬化物の耐湿性がより一層高くなる。
【０１３４】
上記破砕フィラーの平均粒子径は、好ましくは１０μｍ以下、より好ましくは５μｍ以下、好ましくは０．１μｍ以上である。破砕フィラーの平均粒子径が上記上限以下であると、硬化性組成物中に、破砕フィラーを高密度に分散させることが可能であり、硬化物の耐電圧性がより一層高くなる。破砕フィラーの平均粒子径が上記下限以上であると、破砕フィラーを高密度に充填させることが容易になる。
【０１３５】
破砕フィラーのアスペクト比は特に限定されない。破砕フィラーのアスペクト比は、好ましくは１．５以上、好ましくは２０以下である。アスペクト比が１．５未満のフィラーは、比較的高価であり、硬化性組成物のコストが高くなる。上記アスペクト比が２０以下であると、破砕フィラーの充填が容易である。
【０１３６】
上記破砕フィラーのアスペクト比は、例えば、デジタル画像解析方式粒度分布測定装置（日本ルフト社製「ＦＰＡ」）を用いて、フィラーの破砕面を測定することにより求めることが可能である。
【０１３７】
無機フィラー（Ｄ）の平均粒子径は特に限定されないが、好ましくは接着層の厚み未満、更に好ましくは接着層の厚みの１／２未満、更に好ましくは接着層の厚みの１／４未満である。
【０１３８】
上記「平均粒子径」とは、レーザー回折式粒度分布測定装置により測定した体積平均での粒度分布測定結果から求められる平均粒子径である。
【０１３９】
接着層の材料１００重量％中、無機フィラー（Ｄ）の含有量は好ましくは１０重量％以上、より好ましくは２０重量％以上、好ましくは９７重量％以下、より好ましくは９５量％以下である。無機フィラー（Ｄ）の含有量が上記下限未満及び上記上限を超えると、硬化物の熱伝導性や溶融粘度の調整が困難になる傾向がある。
【０１４０】
他の成分：
上記接着層の材料は、上述した成分の他に、分散剤、キレート剤、酸化防止剤等の接着層に一般に用いられる他の成分を含んでいてもよい。
【０１４１】
（キャリアシート）
上記キャリアシートは、適宜の材料により形成することができる。上記キャリアシートは、熱硬化性成分、熱可塑性成分、及び光硬化性成分の何れを含んでいてもよい。上記熱硬化性成分は、熱硬化性化合物と熱硬化剤とを含むことが好ましい。上記熱可塑性成分は、一般に熱可塑性樹脂を含む。上記光硬化性成分は、光硬化性化合物と光重合開始剤とを含むことが好ましい。上記キャリアシートは、熱硬化性を有していてもよく、光硬化性を有していてもよい。
【０１４２】
以下、本発明の具体的な実施例及び比較例を挙げることにより、本発明を明らかにする。なお、本発明は以下の実施例に限定されない。
【０１４３】
接着層の材料として、以下の材料を用意した。
【０１４４】
硬化性化合物（Ａ１）
（１）ビスフェノールＡ型液状エポキシ樹脂（三菱化学社製「エピコート８２８ＵＳ」）
（２）ナフタレン型液状エポキシ樹脂（ＤＩＣ社製「ＥＸＡ−４７１０」）
（３）３官能グリシジルアミン型エポキシ樹脂（ＡＤＥＫＡ社製「ＥＰ−３９００」）
（４）ジシクロペンタジエン型エポキシ樹脂（ＡＤＥＫＡ社製「ＥＰ−４０８８Ｓ」）
【０１４５】
硬化性化合物（Ａ２）
（１）エポキシ基含有アクリル樹脂（日油社製「マープルーフＧ−２０５０Ｍ」、Ｍｗ＝２５０，０００）
（２）エポキシ基含有スチレン樹脂（日油社製「マープルーフＧ−１０１０Ｓ」、Ｍｗ＝１００，０００）
（３）ビスフェノールＡ型フェノキシ樹脂（三菱化学社製「Ｅ１２５６」、Ｍｗ＝５１，０００）
【０１４６】
硬化剤（Ｂ）
（１）脂環式骨格酸無水物（新日本理化社製「リカシッドＭＨ−７００」）
（２）ビフェニル骨格フェノール樹脂（明和化成社製「ＭＥＨ−７８５１−Ｓ」）
（３）アリル骨格フェノール樹脂（三菱化学社製「ＹＬＨ−９０３」）
【０１４７】
硬化促進剤（Ｃ）
（１）イミダゾールと亜リン酸化合物とを含有する化合物（Ｔ＆Ｋ  ＴＯＫＡ社製「フジキュアー７０００」）
【０１４８】
他の硬化促進剤
（１）液状イミダゾール（四国化成工業社製「２Ｅ４ＭＺ」）
（２）固体イミダゾール（四国化成工業社製「２ＭＡ−ＯＫ」）
【０１４９】
無機フィラー（Ｄ）
（１）５０ｎｍシリカ（球状シリカ、アドマテックス社製「ＹＡ０５０Ｃ−ＳＭ１」、平均粒径５０ｎｍ）
（２）２５０ｎｍシリカ（球状シリカ、アドマテックス社製「ＳＯ−Ｃ１」、平均粒子径２５０ｎｍ）
（３）１．５μｍアルミナ（球状アルミナ、住友化学社製「ＡＡ−１．５」、平均粒子径１．５μｍ）
【０１５０】
添加剤
（１）エポキシシランカップリング剤（信越化学工業社製「ＫＢＥ４０３」）
【０１５１】
溶剤
（１）メチルエチルケトン（ＭＥＫ）
【０１５２】
また、厚み２０μｍの銅箔を用意した。
【０１５３】
（実施例１）
（１）接着層の作製
ホモディスパー型攪拌機を用い、下記の表１に示す配合成分を下記の表１に示す配合量に、溶剤であるＭＥＫを適宜加えて撹拌し、接着剤組成物を調製した。
【０１５４】
上記接着剤組成物を離型ＰＥＴシート（厚み５０μｍ）に狙いの厚みに塗工し、９０℃のオーブンにて３０分乾燥し、溶剤を揮発させ、シート状の接着層を作製した。
【０１５５】
（２）積層シートの作製
得られたシート状の接着層を金属材上に熱ラミネーターにて貼り合わせ、積層体を作製した。得られた積層体を打ち抜き加工又は超音波切断により所定のサイズに加工した。
【０１５６】
また、得られた積層体を、光硬化性を有するキャリアシート（ダイシングテープ、デンカ社製「ＵＨＰ−１１０ＡＴ」、厚み１１０μｍ）の表面上に、金属材側から配置して、積層シートを得た。
【０１５７】
（３）接着層及び金属材付き半導体チップの作製
厚み１００μｍの半導体ウェーハを用意した。図３（ａ）及び（ｂ）、及び、図４（ａ）及び（ｂ）に示す各工程を経て、上述した方法で、上記積層工程、ダイシング工程、及びピックアップ工程を行い、接着層及び金属材付き半導体チップを得た。
【０１５８】
（実施例２〜１７及び比較例１〜９）
接着層の組成、及び積層シートの構成を以下のように変更したこと以外は実施例１と同様にして、接着層、積層シート、及び、接着層及び金属材付き半導体チップを得た。
【０１５９】
（評価）
リフロー評価（１）：
接着層及び金属材付き半導体チップを基板に実装し、接着層を１５０℃で２時間硬化させた。接着層の硬化後に、各サンプルに対して吸湿処理（８５℃８５％ＲＨ、１６８時間）後にはんだリフロー処理（２６５℃、３回）を施し、半導体チップと接着層との界面におけるボイドの有無をＳＡＴ（超音波探傷装置）により評価した。ボイドの有無を以下の基準で判定した。なお、ボイドがある場合に、半導体チップと接着層との界面で剥離が生じやすい傾向があることを確認した。
【０１６０】
［ボイドの有無の判定基準］
○：３回リフロー処理後ボイドなし
×：３回リフロー処理後ボイドあり
【０１６１】
リフロー評価（２）：
接着層及び金属材付き半導体チップを基板に実装し、接着層の硬化工程無しではんだリフロー処理（２６５℃、３回）を施し、半導体チップと接着層との界面におけるボイドの有無をＳＡＴ（超音波探傷装置）により評価した。ボイドの有無を以下の基準で判定した。なお、ボイドがある場合に、半導体チップと接着層との界面で剥離が生じやすい傾向があることを確認した。
【０１６２】
［ボイドの有無の判定基準］
○○：３回リフロー処理後ボイドなし
○：２回リフロー処理後ボイドなし、３回目でボイドあり
×：２回目までにボイドあり
【０１６３】
接着層における組成を下記の表１に示す。接着層の構成及びの評価結果を下記の表２に示す。なお、接着層の作製時に、メチルエチルケトンを用いたが、接着層において、メチルエチルケトンは、揮発により除去されていた。
【０１６４】
【表１】
2017186483.tif 000003
【０１６５】
【表２】
2017186483.tif 000004
【０１６６】
なお、実施例２〜１７では、半導体チップの作製時に、チップ飛びが生じ難く、接着層及び金属材付き半導体チップを良好にピップアップすることができ、ピックアップ性に優れていた。
【符号の説明】
【０１６７】
１，１Ａ，１Ｂ…積層シート
１１，１１Ａ，１１Ｂ，１１Ｘ…金属材
１２，１２Ａ，１２Ｂ，１２Ｘ…接着層
１３…キャリアシート
２１…離型シート
３１……ダイシングリング
３２…半導体ウェーハ
３２Ｘ…半導体チップ
３３Ａ，３３Ｂ…半導体チップ
４１…基板
【図１】
2017186483.tif 000005
【図２】
2017186483.tif 000006
【図３】
2017186483.tif 000007
【図４】
2017186483.tif 000008
【図５】
2017186483.tif 000009
【図６】
2017186483.tif 000010